(57)【要約】【課題】  充放電効率を向上させることができる電解質およびそれを用いた電池を提供する。【解決手段】  正極２１と負極２２とがセパレータ２３および電解質２４を介して対向配置されている。電解質２４には、２，２−ジメチル−１，３−ジオキソランなどのグリコール環状アセタールを含む電解液と、高分子化合物とが含まれている。これにより、充放電の繰り返しに伴う電池の変形を抑制することができ、充放電効率を向上させることができる。【選択図】  図２
2007087717.tif 000002
【特許請求の範囲】
【請求項１】
グリコール環状アセタールを含む電解液と高分子化合物とを含有することを特徴とする電解質。
【請求項２】
前記電解液における前記グリコール環状アセタールの含有量は、０．１質量％以上２質量％以下の範囲内であることを特徴とする請求項１記載の電解質。
【請求項３】
正極および負極と共に電解質を備えた電池であって、
前記電解質は、グリコール環状アセタールを含む電解液と高分子化合物とを含有する
ことを特徴とする電池。
【請求項４】
前記電解液における前記グリコール環状アセタールの含有量は、０．１質量％以上２質量％以下の範囲内であることを特徴とする請求項３記載の電池。
【請求項５】
前記正極，負極および電解質をフィルム状の外装部材に収納したことを特徴とする請求項３記載の電池。
【発明の詳細な説明】
【技術分野】
【０００１】
本発明は、添加剤を含む電解質およびそれを用いた電池に関する。
【背景技術】
【０００２】
近年、カメラ一体型ＶＴＲ（ビデオテープレコーダ），デジタルスチルカメラ，携帯電話，携帯情報端末あるいはノート型コンピュータ等のポータブル電子機器が多く登場し、その小型軽量化が図られている。それに伴い、電子機器のポータブル電源として、電池、特に二次電池について、エネルギー密度を向上させるための研究開発が活発に進められている。中でも、負極に炭素材料を用い、正極にリチウム（Ｌｉ）と遷移金属との複合材料を用い、電解液に炭酸エステルを用いたリチウムイオン二次電池は、従来の鉛電池およびニッケルカドミウム電池と比較して大きなエネルギー密度が得られるため広く実用化されている。
【０００３】
このようなリチウムイオン二次電池としては、例えば、軽量でエネルギー密度を高くすることができることから、外装部材にラミネートフィルムを用いたものが実用化されており、特に、電解液を高分子化合物に保持させていわゆるゲル状としたものは、充放電の繰り返しに伴う電池の変形を抑制することができるので、広く普及している（例えば、特許文献１参照）。
【特許文献１】特開２００５−１６６４４８号公報
【発明の開示】
【発明が解決しようとする課題】
【０００４】
しかしながら、変形抑制の効果は十分ではなく、これにより充放電効率が低下してしまうという問題あった。
【０００５】
本発明はかかる問題点に鑑みてなされたもので、その目的は、充放電効率を向上させることができる電解質およびそれを用いた電池を提供することにある。
【課題を解決するための手段】
【０００６】
本発明による電解質は、グリコール環状アセタールを含む電解液と高分子化合物とを含有するものである。
【０００７】
本発明による電池は、正極および負極と共に電解質を備えたものであって、電解質は、グリコール環状アセタールを含む電解液と高分子化合物とを含有するものである。
【発明の効果】
【０００８】
本発明の電解質によれば、グリコール環状アセタールを含む電解液と高分子化合物とを含有するようにしたので、形状安定性を向上させることができる。よって、この電解質を用いた本発明の電池によれば、電池の変形を抑制することができ、充放電効率を向上させることができる。特に、フィルム状の外装部材を用いた場合には効果的である。
【０００９】
また、電解液におけるグリコール環状アセタールの含有量を０．１質量％以上２質量％以下の範囲内とするようにすれば、より高い効果を得ることができる。
【発明を実施するための最良の形態】
【００１０】
以下、本発明の実施の形態について、図面を参照して詳細に説明する。
【００１１】
本発明の一実施の形態に係る電解質は、電解液とこの電解液を保持する保持体となる高分子化合物とを含み、いわゆるゲル状となっている。電解液は、例えば、溶媒と、この溶媒に溶解された電解質塩とを含んでいる。
【００１２】
高分子化合物としては、例えば、化１に示した構成単位を含むポリフッ化ビニリデン、あるいはフッ化ビニリデンとヘキサフルオロプロピレンとの共重合体などのフッ化ビニリデンの重合体が好ましく挙げられる。
【００１３】
【化１】
2007087717.tif 000003
【００１４】
また、高分子化合物としては、重合性化合物が重合されることにより形成されたものも挙げられる。重合性化合物としては、例えば、ビニル基あるいはその一部の水素をメチル基などの置換基で置換した基を含有するものが挙げられる。具体的には、アクリル酸エステルなどの単官能アクリレート、メタクリル酸エステルなどの単官能メタクリレート、ジアクリル酸エステル，あるいはトリアクリル酸エステルなどの多官能アクリレート、ジメタクリル酸エステルあるいはトリメタクリル酸エステルなどの多官能メタクリレート、アクリロニトリル、またはメタクリロニトリルなどがあり、中でも、アクリレート基あるいはメタクリレート基を有するエステルが好ましい。重合が進行しやすく、重合性化合物の反応率が高いからである。また、重合性化合物としては、エーテル基を含まないものが好ましい。エーテル基が存在するとエーテル基にリチウムイオンが配位し、それによりイオン伝導率が低下してしまうからである。このような高分子化合物としては、例えば、化２に示した構成単位を含むポリアクリル酸エステルが挙げられる。
【００１５】
【化２】
2007087717.tif 000004
（式中、Ｒ１は、Ｃj Ｈ2j-1Ｏk を表す。ｊ，ｋは、１≦ｊ≦８，０≦ｋ≦４の範囲内の整数である。）
【００１６】
重合性化合物は、いずれか１種を単独で用いてもよいが、単官能体と多官能体とを混合するか、または、多官能体を単独あるいは２種類以上を混合して用いることが望ましい。このように構成することにより、重合して形成された高分子化合物の機械的強度と、電解液保持性とを両立させやすくなるからである。
【００１７】
更にまた、高分子化合物としては、ポリビニルアセタールおよびその誘導体からなる群のうちの少なくとも１種を重合した構造を有するものも好ましく挙げられる。
【００１８】
ポリビニルアセタールは、化３（１）に示したアセタール基を含む構成単位と、化３（２）に示した水酸基を含む構成単位と、化３（３）に示したアセチル基を含む構成単位とを繰り返し単位に含む化合物である。具体的には、例えば、化３（１）に示したＲ２が水素のポリビニルホルマール、またはＲ２がプロピル基のポリビニルブチラールが挙げられる。
【００１９】
【化３】
2007087717.tif 000005
（Ｒ２は水素原子もしくは炭素数１〜３のアルキル基を表す。）
【００２０】
ポリビニルアセタールにおけるアセタール基の割合は６０ｍｏｌ％以上８０ｍｏｌ％以下の範囲内であることが好ましい。この範囲内において溶媒との溶解性を向上させることができると共に、電解質の安定性をより高めることができるからである。また、ポリビニルアセタールの重量平均分子量は、１００００以上５０００００以下の範囲内であることが好ましい。分子量が低すぎると重合反応が進行しにくく、高すぎると電解液の粘度が上昇してしまうからである。
【００２１】
この高分子化合物は、ポリビニルアセタールのみ、またはその誘導体の１種のみを重合したものでも、それらの２種以上を重合したものでもよく、更に、ポリビニルアセタールおよびその誘導体以外のモノマーとの共重合体でもよい。また、架橋剤により重合したものでもよい。
【００２２】
溶媒としては、例えば、比誘電率が３０以上の高誘電率溶媒あるいは粘度が１ｍＰａ・ｓ以下の低粘度溶媒が挙げられる。特に、これらを混合して用いると、イオン伝導性を向上させることができるので好ましい。溶媒は１種を単独で用いてもよく、複数種を混合して用いてもよい。
【００２３】
高誘電率溶媒としては、例えば、炭酸エチレン、炭酸プロピレン、炭酸ブチレン、炭酸ビニレンあるいはビニル炭酸エチレンなどの環式炭酸エステル、４−フルオロ−１, ３−ジオキソラン−２−オン（フルオロ炭酸エチレン），４−クロロ−１, ３−ジオキソラン−２−オン（クロロ炭酸エチレン）あるいはトリフルオロメチル炭酸エチレンなどのハロゲン原子を有する環式炭酸エステル誘導体、γ−ブチロラクトンあるいはγ−バレロラクトンなどのラクトン、Ｎ−メチル−２−ピロリドンなどのラクタム、Ｎ−メチル−２−オキサゾリジノンなどの環式カルバミン酸エステル、テトラメチレンスルホンなどのスルホン化合物が挙げられる。
【００２４】
低粘度溶媒としては、例えば、炭酸ジメチル、炭酸ジエチル、炭酸エチルメチルあるいは炭酸メチルプロピルなどの鎖式炭酸エステル、酢酸メチル、酢酸エチル、プロピオン酸メチル、プロピオン酸エチル、酪酸メチル、イソ酪酸メチル、トリメチル酢酸メチルあるいはトリメチル酢酸エチルなどの鎖式カルボン酸エステル、Ｎ，Ｎ−ジメチルアセトアミドなどの鎖式アミド、Ｎ，Ｎ−ジエチルカルバミン酸メチルあるいはＮ，Ｎ−ジエチルカルバミン酸エチルなどの鎖式カルバミン酸エステル、１，２−ジメトキシエタン、テトラヒドロフラン、あるいはテトラヒドロピランなどのエーテルが挙げられる。
【００２５】
電解質塩としては、例えば、六フッ化リン酸リチウム（ＬｉＰＦ6 ），四フッ化ホウ酸リチウム（ＬｉＢＦ4 ），六フッ化ヒ酸リチウム（ＬｉＡｓＦ6 ），六フッ化アンチモン酸リチウム（ＬｉＳｂＦ6 ），過塩素酸リチウム（ＬｉＣｌＯ4 ），四塩化アルミニウム酸リチウム（ＬｉＡｌＣｌ4 ）などの無機リチウム塩、トリフルオロメタンスルホン酸リチウム（ＣＦ3 ＳＯ3 Ｌｉ），リチウムビス（トリフルオロメタンスルホン）イミド（（ＣＦ3 ＳＯ2 ）2 ＮＬｉ），リチウムビス（ペンタフルオロエタンスルホン）イミド（（Ｃ2 Ｆ5 ＳＯ2 ）2 ＮＬｉ），リチウムトリス（トリフルオロメタンスルホン）メチド（（ＣＦ3 ＳＯ2 ）3 ＣＬｉ）などのパーフルオロアルカンスルホン酸誘導体のリチウムリチウム塩が挙げられる。電解質塩には１種を単独で用いてもよく、複数種を混合して用いてもよい。
【００２６】
電解液は、更に、添加剤として、グリコール環状アセタールを含んでいる。このグリコール環状アセタールは、開環して重合すると考えられ、電解質の形状安定性を高くすることができるからである。なお、グリコール環状アセタールとは、アルデヒドまたはケトンと、水酸基を２個有するアルコールとが環状にアセタールを形成したものである。また、グリコール環状アセタールは、開環して、上述した高分子化合物と共重合していてもよい。
【００２７】
グリコール環状アセタールとしては、化４に示した化合物あるいはその誘導体が挙げられる。
【００２８】
【化４】
2007087717.tif 000006
（Ｒ３は、Ｃp Ｈ2p+1，Ｃq Ｈ2q-1，Ｃ6 Ｈ5 ，またはＨ4 Ｈ3 Ｏを表す。Ｒ４，Ｒ５，Ｒ６，Ｒ７，Ｒ８は、Ｃr Ｈ2r+1を表す。ｐ，ｑ，ｒの値は、０≦ｐ≦４，１≦ｑ≦４，０≦ｒ≦４である。Ｒ３，Ｒ４，Ｒ５，Ｒ６，Ｒ７，Ｒ８は同一のものがあってもよいし、全てが異なっていてもよい。）
【００２９】
具体的には、化５（１）に示した１，３−ジオキソラン、化５（２）に示した２−メチル−１，３−ジオキソラン、化５（３）に示した２，２−ジメチル−１，３−ジオキソラン、化５（４）に示した２−ビニル−１，３−ジオキソラン、化５（５）に示した４−メチル−２−フェニル−１，３−ジオキソラン、化５（６）に示したグルタルアルデヒドビス（エチレンケタール）、化５（７）に示した１，４−シクロヘキサンジオンビス（エチレンケタール）、化５（８）に示した２−（１，３−ジオキソラニル）フラン、あるいは化５（９）に示した２，２−ジメチル−１，３−ジオキソラン−４−メタノールなどがある。
【００３０】
【化５】
2007087717.tif 000007
【００３１】
グリコール環状アセタールの含有量は、電解液において、０．１質量％以上２質量％以下の範囲内であることが好ましい。より高い効果を得ることができるからである。
【００３２】
この電解質は、例えば、次のようにして二次電池に用いられる。
【００３３】
図１は、本実施の形態に係る電解質を用いた二次電池を分解して表すものである。この二次電池は、いわゆるラミネートフィルム型といわれるものであり、正極リード１１および負極リード１２が取り付けられた巻回電極体２０をフィルム状の外装部材３０の内部に収容したものである。
【００３４】
正極リード１１および負極リード１２は、それぞれ、外装部材３０の内部から外部に向かい例えば同一方向に導出されている。正極リード１１および負極リード１２は、例えば、アルミニウム（Ａｌ），銅（Ｃｕ），ニッケル（Ｎｉ）あるいはステンレスなどの金属材料によりそれぞれ構成されており、それぞれ薄板状または網目状とされている。
【００３５】
外装部材３０は、例えば、ナイロンフィルム，アルミニウム箔およびポリエチレンフィルムをこの順に貼り合わせた矩形状のアルミラミネートフィルムにより構成されている。外装部材３０は、例えば、ポリエチレンフィルム側と巻回電極体２０とが対向するように配設されており、各外縁部が融着あるいは接着剤により互いに密着されている。外装部材３０と正極リード１１および負極リード１２との間には、外気の侵入を防止するための密着フィルム３１が挿入されている。密着フィルム３１は、正極リード１１および負極リード１２に対して密着性を有する材料、例えば、ポリエチレン，ポリプロピレン，変性ポリエチレンあるいは変性ポリプロピレンなどのポリオレフィン樹脂により構成されている。
【００３６】
なお、外装部材３０は、上述したアルミラミネートフィルムに代えて、他の構造を有するラミネートフィルム，ポリプロピレンなどの高分子フィルムあるいは金属フィルムにより構成するようにしてもよい。
【００３７】
図２は、図１に示した巻回電極体２０のＩＩ−ＩＩ線に沿った断面構造を表すものである。巻回電極体２０は、正極２１と負極２２とをセパレータ２３および電解質２４を介して積層し、巻回したものであり、最外周部は保護テープ２５により保護されている。
【００３８】
正極２１は、例えば、対向する一対の面を有する正極集電体２１Ａと、正極集電体２１Ａの両面または片面に設けられた正極活物質層２１Ｂとを有している。正極集電体２１Ａは、例えば、アルミニウム，ニッケルあるいはステンレスなどの金属材料により構成されている。正極活物質層２１Ｂは、例えば、正極活物質として、電極反応物質であるリチウムを吸蔵および放出可能な正極材料のいずれか１種または２種以上を含んでおり、必要に応じて炭素材料などの導電剤およびポリフッ化ビニリデンなどの結着剤を含んでいてもよい。
【００３９】
リチウムを吸蔵および放出することが可能な正極材料としては、例えば、コバルト酸リチウム、ニッケル酸リチウム、あるいはこれらを含む固溶体（Ｌｉ（Ｎｉf Ｃｏg Ｍｎh ）Ｏ2 ））（ｆ，ｇおよびｈの値は０＜ｆ＜１，０＜ｇ＜１，０＜ｈ＜１，ｆ＋ｇ＋ｈ＝１である。）、またはマンガンスピネル（ＬｉＭｎ2 Ｏ4 ）あるいはその固溶体（Ｌｉ（Ｍｎ2-z Ｎｉz ）Ｏ4 ）（ｚの値はｚ＜２である。）などのリチウム複合酸化物、またはリン酸鉄リチウム（ＬｉＦｅＰＯ4 ）などのオリビン構造を有するリン酸化合物が好ましい。高いエネルギー密度を得ることができるからである。また、リチウムを吸蔵および放出することが可能な正極材料としては、例えば、酸化チタン，酸化バナジウムあるいは二酸化マンガンなどの酸化物、二硫化鉄，二硫化チタンあるいは硫化モリブデンなどの二硫化物、硫黄、ポリアニリンあるいはポリチオフェンなどの導電性高分子も挙げられる。
【００４０】
負極２２は、例えば、対向する一対の面を有する負極集電体２２Ａの両面または片面に負極活物質層２２Ｂが設けられた構造を有している。負極集電体２２Ａは、例えば、銅，ニッケルあるいはステンレスなどの金属材料により構成されている。
【００４１】
負極活物質層２２Ｂは、例えば、負極活物質として、電極反応物質であるリチウムを吸蔵および放出することが可能な負極材料のいずれか１種または２種以上を含んでいる。リチウムを吸蔵および放出することが可能な負極材料としては、例えば、炭素材料が挙げられる。このような炭素材料としては、例えば、難黒鉛化炭素，熱分解炭素類，コークス類，黒鉛類，ガラス状炭素繊維，有機高分子化合物焼成体，炭素繊維，活性炭あるいはカーボンブラック類などがある。このうち、コークス類には、ピッチコークス，ニードルコークスあるいは石油コークスなどがあり、有機高分子化合物焼成体というのは、フェノール樹脂やフラン樹脂などを適当な温度で焼成し、炭素化したものをいう。
【００４２】
リチウムを吸蔵および放出することが可能な負極材料としては、また、リチウムと合金を形成可能な金属元素および半金属元素のうちの少なくとも１種を構成元素として含む材料も挙げられる。この負極材料は金属元素あるいは半金属元素の単体でも合金でも化合物でもよく、またこれらの１種または２種以上の相を少なくとも一部に有するようなものでもよい。なお、本発明において、合金には２種以上の金属元素からなるものに加えて、１種以上の金属元素と１種以上の半金属元素とを含むものも含める。また、非金属元素を含んでいてもよい。その組織には固溶体，共晶（共融混合物），金属間化合物あるいはそれらのうちの２種以上が共存するものがある。
【００４３】
このような金属元素あるいは半金属元素としては、例えば、スズ（Ｓｎ），鉛（Ｐｂ），アルミニウム，インジウム（Ｉｎ），ケイ素（Ｓｉ），亜鉛（Ｚｎ），アンチモン（Ｓｂ），ビスマス（Ｂｉ），ガリウム（Ｇａ），ゲルマニウム（Ｇｅ），ヒ素（Ａｓ），銀（Ａｇ），ハフニウム（Ｈｆ），ジルコニウム（Ｚｒ）およびイットリウム（Ｙ）が挙げられる。中でも、長周期型周期表における１４族の金属元素あるいは半金属元素が好ましく、特に好ましいのはケイ素あるいはスズである。ケイ素およびスズは、リチウムを吸蔵および放出する能力が大きく、高いエネルギー密度を得ることができるからである。
【００４４】
スズの合金としては、例えば、スズ以外の第２の構成元素として、ケイ素，ニッケル，銅，鉄，コバルト，マンガン，亜鉛，インジウム，銀，チタン（Ｔｉ），ゲルマニウム，ビスマス，アンチモンおよびクロム（Ｃｒ）からなる群のうちの少なくとも１種を含むものが挙げられる。ケイ素の合金としては、例えば、ケイ素以外の第２の構成元素として、スズ，ニッケル，銅，鉄，コバルト，マンガン，亜鉛，インジウム，銀，チタン，ゲルマニウム，ビスマス，アンチモンおよびクロムからなる群のうちの少なくとも１種を含むものが挙げられる。
【００４５】
スズの化合物あるいはケイ素の化合物としては、例えば、酸素（Ｏ）あるいは炭素（Ｃ）を含むものが挙げられ、スズまたはケイ素に加えて、上述した第２の構成元素を含んでいてもよい。
【００４６】
セパレータ２３は、正極２１と負極２２とを隔離し、両極の接触による電流の短絡を防止しつつ、リチウムイオンを通過させるものである。このセパレータ２３は、例えば、ポリテトラフルオロエチレン、ポリプロピレンあるいはポリエチレンなどよりなる合成樹脂製の多孔質膜、またはセラミック製の多硬質膜により構成されており、これらの２種以上の多孔質膜を積層した構造とされていてもよい。
【００４７】
電解質２４は、本実施の形態に係る電解質により構成されている。これにより、充放電の繰り返しに伴う電池の変形を抑制することができ、充放電効率を向上させることができるようになっている。
【００４８】
この二次電池は、例えば、次のようにして製造することができる。
【００４９】
まず、例えば、正極活物質と結着剤と導電剤とを混合して正極合剤を調製し、Ｎ−メチル−２−ピロリドンなどの溶剤に分散させることにより正極合剤スラリーを作製する。次いで、この正極合剤スラリーを正極集電体２１Ａの両面または片面に塗布し乾燥させ、圧縮成型して正極活物質層２１Ｂを形成し正極２１を作製する。続いて、例えば、正極集電体２１Ａに正極リード１１を、例えば超音波溶接あるいはスポット溶接により接合する。そののち、電解液と、高分子化合物と、混合溶剤とを含む前駆溶液を用意し、正極活物質層２１Ｂの上、すなわち正極２１の両面あるいは片面に塗布し、混合溶剤を揮発させて、電解質２４を形成する。
【００５０】
また、例えば、負極活物質と結着剤とを混合して負極合剤を調製し、Ｎ−メチル−２−ピロリドンなどの溶剤に分散させることにより負極合剤スラリーを作製する。次いで、この負極合剤スラリーを負極集電体２２Ａの両面または片面に塗布し乾燥させ、圧縮成型して負極活物質層２２Ｂを形成し、負極２２を作製する。続いて、負極集電体２２Ａに負極リード１２を、例えば超音波溶接あるいはスポット溶接により接合すると共に、負極活物質層２２Ｂの上、すなわち負極２２の両面あるいは片面に、正極２１と同様にして電解質２４を形成する。
【００５１】
続いて、電解質２４が形成された正極２１と負極２２とをセパレータ２３を介して積層し積層体としたのち、この積層体をその長手方向に巻回して、最外周部に保護テープ２５を接着して巻回電極体２０を形成する。そののち、例えば、外装部材３０の間に巻回電極体２０を挟み込み、外装部材３０の外縁部同士を熱融着などにより密着させて封入する。その際、正極リード１１および負極リード１２と外装部材３０との間には密着フィルム３１を挿入する。これにより、図１，２に示した二次電池が完成する。
【００５２】
また、この二次電池は、次のようにして作製してもよい。まず、上述したようにして正極２１および負極２２を作製し、正極２１および負極２２に正極リード１１および負極リード１２を取り付けたのち、正極２１と負極２２とをセパレータ２３を介して積層して巻回し、最外周部に保護テープ２５を接着して、巻回電極体２０の前駆体である巻回体を形成する。次いで、この巻回体を外装部材３０に挟み、一辺を除く外周縁部を熱融着して袋状とし、外装部材３０の内部に収納する。続いて、電解液と、高分子化合物の原料であるモノマーと、必要に応じて重合開始剤あるいは重合禁止剤などの他の材料とを含む電解質用組成物を用意し、外装部材３０の内部に注入したのち、外装部材３０の開口部を熱融着して密封する。そののち、必要に応じて熱を加えてモノマーを重合させて高分子化合物とすることによりゲル状の電解質２４を形成し、図１および図２に示した二次電池を組み立てる。
【００５３】
なお、巻回体を作製してから電解質用組成物を注入するのではなく、例えば、正極２１および負極２２の上に電解質用組成物を塗布したのちに巻回し、外装部材３０の内部に封入し、更に必要に応じて加熱して電解質２４を形成するようにしてもよい。また、正極２１および負極２２の上に電解質用組成物を塗布し、必要に応じて加熱して電解質２４を形成したのちに巻回し、外装部材３０の内部に封入するようにしてもよい。但し、外装部材３０の内部に封入したのちに電解質２４を形成するようにした方が好ましい。電解質２４とセパレータ２３との界面接合を十分に向上させることができ、内部抵抗の上昇を抑制することができるからである。
【００５４】
また、モノマーとして、ポリビニルアセタールあるいはその誘導体を用いると、電解質２４における電解液の割合を多くすることができ、イオン伝導性を向上させることができるので好ましい。
【００５５】
この二次電池では、充電を行うと、例えば、正極２１からリチウムイオンが放出され、電解質２４を介して負極２２に吸蔵される。一方、放電を行うと、例えば、負極２２からリチウムイオンが放出され、電解質２４を介して正極２１に吸蔵される。その際、電解質２４にグリコール環状アセタールが含まれているので、電解質２４の形状安定性が向上する。よって、電池の変形が抑制され、充放電効率が改善される。
【００５６】
このように本実施の形態によれば、電解質２４にグリコール環状アセタールを含む電解液と高分子化合物とを含有するようにしたので、安定性を向上させることができる。よって、電池の変形を抑制することができ、充放電効率を向上させることができる。
【００５７】
特に、電解液におけるグリコール環状アセタールの含有量を０．１質量％以上２質量％以下の範囲内とするようにすれば、より高い効果を得ることができる。
【実施例】
【００５８】
更に、本発明の具体的な実施例について詳細に説明する。
【００５９】
（実施例１−１〜１−９）
まず、正極活物質としてリチウムコバルト複合酸化物（ＬｉＣｏＯ2 ）９４質量部と、導電剤としてグラファイト３質量部と、結着剤としてポリフッ化ビニリデン３質量部とを混合したのち、溶剤としてＮ−メチル−２−ピロリドンを添加し正極合剤スラリーを得た。次いで、得られた正極合剤スラリーを、厚み２０μｍのアルミニウム箔よりなる正極集電体２１Ａの両面に均一に塗布し乾燥させて正極活物質層２１Ｂを形成した。正極活物質層２１Ｂの面積密度は片面当たり４０ｍｇ／ｃｍ2 とした。そののち、正極活物質層２１Ｂが形成された正極集電体２１Ａを幅５０ｍｍ，長さ３００ｍｍの形状に切断して正極２１を作製した。
【００６０】
また、負極活物質として黒鉛９７質量部と、結着剤としてポリフッ化ビニリデン３質量部とを混合したのち、溶剤としてＮ−メチル−２−ピロリドンを添加し負極合剤スラリーを得た。次いで、得られた負極合剤スラリーを、厚み１５μｍの銅箔よりなる負極集電体２２Ａの両面に均一に塗布し乾燥させて負極活物質層２２Ｂを形成した。負極活物質層２２Ｂの面積密度は片面当たり２０ｍｇ／ｃｍ2 とした。そののち、負極活物質層２２Ｂが形成された負極集電体２２Ａを幅５０ｍｍ，長さ３００ｍｍの形状に切断して負極２２を作製した。
【００６１】
正極２１および負極２２を作製したのち、アルミニウムよりなる正極リード１１を正極２１に取り付けると共に、ニッケルよりなる負極リード１２を負極２２に取り付け、厚み２０μｍの微多孔性ポリエチレンフィルムよりなるセパレータ２３を介して正極２１と負極２２とを積層し、巻回して巻回体とした。
【００６２】
次いで、巻回体をアルミラミネートフィルムよりなる外装部材３０の間に挟み込んだのち、外装部材３０の外縁部同士を一辺を残して貼り合わせ袋状とした。その際、正極リード１１および負極リード１２を外装部材３０の外部に導出させるようにした。
【００６３】
続いて、外装部材３０の内部に開放辺から電解質用組成物を注入し、外装部材３０の開放辺を熱融着により貼り合わせたのち、電池形状を一定に保つためガラス板に挟んで２４時間放置することによりゲル状の電解質２４を形成し、図１，２に示した二次電池を作製した。
【００６４】
その際、電解質用組成物は、ポリビニルホルマールと、電解液とを、ポリビニルホルマール：電解液＝１：９９の質量比で混合溶解して作製した。電解液には、溶媒として炭酸エチレンと、炭酸プロピレンと、炭酸エチルメチルと、炭酸ジエチルと、電解質塩として六フッ化リン酸リチウムとを、炭酸エチレン：炭酸プロピレン：炭酸エチルメチル：炭酸ジエチル：六フッ化リン酸リチウム＝１８：１８：２６：２６：１２の質量比で混合し、更に添加剤として、グリコール環状アセタールを添加したものを用いた。添加剤は、実施例１−１では、化５（３）に示した２，２−ジメチル−１，３−ジオキソランとし、実施例１−２では化５（１）に示した１，３−ジオキソランとし、実施例１−３では化５（２）に示した２−メチル−１，３−ジオキソランとし、実施例１−４では化５（４）に示した２−ビニル−１，３−ジオキソランとし、実施例１−５では化５（５）に示した４−メチル−２−フェニル−１，３−ジオキソランとし、実施例１−６では化５（６）に示したグルタルアルデヒドビス（エチレンケタール）とし、実施例１−７では化５（７）に示した１，４−シクロヘキサンジオンビス（エチレンケタール）とし、実施例１−８では化５（８）に示した２−（１，３−ジオキソラニル）フランとし、実施例１−９では化５（９）に示した２，２−ジメチル−１，３−ジオキソラン−４−メタノールとし、電解液におけるこれらの添加量は、それぞれ１質量％とした。更に、ポリビニルホルマールは、重量平均分子量を約５００００とし、ホルマール基と水酸基とアセチル基とのモル比を、ホルマール基：水酸基：アセチル基＝７５．５：１２．３：１２．２とした。
【００６５】
実施例１−１〜１−９に対する比較例１−１として、電解液にグリコール環状アセタールを添加しなかったことを除き、他は実施例１−１〜１−９と同様にして二次電池を作製した。
【００６６】
また、比較例１−２〜１−１０として、電解質用組成物に代えて、電解液のみを用いたことを除き、他は実施例１−１〜１−９と同様にして二次電池を作製した。電解液には、実施例１−１〜１−９と同様のものを用いた。
【００６７】
得られた実施例１−１〜１−９および比較例１−１〜１−１０の二次電池について、２３℃環境下において、７００ｍＡで４．２Ｖを上限として３時間充電し、その後１０分間休止して７００ｍＡで３．０Ｖに達するまで放電するという充放電を繰り返し、１サイクル目の放電容量に対する３００サイクル目の放電容量維持率、すなわち、（３００サイクル目の放電容量／１サイクル目の放電容量）×１００（％）を求めた。結果を表１に示す。なお、各電池における容量を調べたところ、いずれについても７００ｍＡｈであった。
【００６８】
更に、実施例１−１〜１−９および比較例１−１について、電解質用組成物および形成されたゲル状の電解質２４の一部を抽出し、これらをそれぞれＮ−メチル−２−ピロリドンで３００倍に希釈して、ＧＰＣ（Gel Permeation Chromatography ；ゲル浸透クロマトグラフ）専用システム（昭和電工（株）製、Ｓｈｏｄｅｘ  ＧＰＣ−１０１）により分析を行った。その結果、ゲル状の電解質２４の重量平均分子量は、電解質用組成物の重量平均分子量よりも大きくなっており、ポリビニルホルマールが重合されたことが確認された。
【００６９】
【表１】
2007087717.tif 000008
【００７０】
表１から分かるように、グリコール環状アセタールを用いた実施例１−１〜１−９によれば、グリコール環状アセタールを用いていない比較例１−１よりも、放電容量維持率が向上した。また、高分子化合物を含み、ゲル状となった電解質を用いた実施例１−１〜１−９によれば、液状の電解液を用いた比較例１−２〜１−１０よりも、それぞれ放電容量維持率が向上した。
【００７１】
すなわち、電解質に、グリコール環状アセタールを含む電解液と、高分子化合物とを含有するようにすれば、サイクル特性を向上させることができることが分かった。
【００７２】
（実施例２−１〜２−９）  
電解質用組成物として、電解液１００質量部に対して重合性化合物であるアクリル酸エステル溶液を５質量部の割合で混合したものを用いたことを除き、他は実施例１−１〜１−９と同様にして二次電池を作製した。その際、外装部材３０の開放辺を熱融着により貼り合わせたのち、ガラス板に挟んで加熱し、重合性化合物を重合させ、ポリアクリル酸エステルとすることによりゲル状の電解質２４を形成した。また、アクリル酸エステルは、化６に示したトリメチロールプロパントリアクリレートと、化７に示したネオペンチルグリコールジアクリレートとを、トリメチロールプロパントリアクリレート：ネオペンチルグリコールジアクリレート＝３：７の質量比で混合したものを用いた。電解液は実施例１−１〜１−９と同様のものとした。
【００７３】
【化６】
2007087717.tif 000009
【００７４】
【化７】
2007087717.tif 000010
【００７５】
実施例２−１〜２−９に対する比較例２−１として、グリコール環状アセタールを添加しなかったことを除き、他は実施例２−１〜２−９と同様にして二次電池を作製した。
【００７６】
作製した実施例２−１〜２−９および比較例２−１の二次電池について、実施例１−１〜１−９と同様にして放電容量維持率を求めた。結果を表２に示す。
【００７７】
【表２】
2007087717.tif 000011
【００７８】
表２から分かるように、実施例１−１〜１−９と同様に、グリコール環状アセタールを用いた実施例２−１〜２−９によれば、グリコール環状アセタールを用いていない比較例２−１よりも、放電容量維持率が向上した。
【００７９】
すなわち、他の高分子化合物を用いても、電解質２４に、グリコール環状アセタールを含むようにすれば、サイクル特性を向上させることができることが分かった。
【００８０】
（実施例３−１〜３−９）
高分子化合物として、ポリフッ化ビニリデンを用いたことを除き、他は実施例１−１〜１−９と同様にして二次電池を作製した。その際、セパレータ２３には、高分子化合物であるポリフッ化ビニリデンを両面に塗布すると共に、電解質用組成物に代えて電解液を用い、これらを外装部材３０の内部に封入したのち加熱し、高分子化合物に電解液を保持させることにより、ゲル状の電解質２４を作製した。セパレータ２３に塗布したポリフッ化ビニリデンの厚みは、片面につき２μｍとし、セパレータ２３の厚みは１０μｍとした。また、電解液には、実施例１−１〜１−９と同様のものを用いた。
【００８１】
実施例３−１〜３−９に対する比較例３−１として、グリコール環状アセタールを添加しなかったことを除き、他は実施例３−１〜３−９と同様にして二次電池を作製した。
【００８２】
作製した実施例３−１〜３−９および比較例３−１の二次電池について、実施例１−１〜１−９と同様にして放電容量維持率を求めた。結果を表３に示す。
【００８３】
【表３】
2007087717.tif 000012
【００８４】
表３から分かるように、実施例１−１〜１−９と同様に、グリコール環状アセタールを用いた実施例３−１〜３−９によれば、グリコール環状アセタールを用いていない比較例３−１よりも、放電容量維持率が向上した。
【００８５】
すなわち、他の高分子化合物を用いても、電解質２４に、グリコール環状アセタールを含むようにすれば、サイクル特性を向上させることができることが分かった。
【００８６】
（実施例４−１，４−２，５−１，５−２，６−１，６−２）
電解液における２，２−ジメチル−１，３−ジオキソランの添加量を２質量％または０．１質量％としたことを除き、他は実施例１−１，２−１，３−１と同様にして二次電池を作製した。
【００８７】
作製した二次電池について、実施例１−１〜１−９と同様にして放電容量維持率を調べた。結果を表４，表５および表６に示す。
【００８８】
【表４】
2007087717.tif 000013
【００８９】
【表５】
2007087717.tif 000014
【００９０】
【表６】
2007087717.tif 000015
【００９１】
表４，表５および表６から分かるように、電解液における２，２−ジメチル−１，３−ジオキソランの添加量を０．１質量％以上２質量％以下とした実施例において、高い放電容量維持率が得られた。
【００９２】
すなわち、電解液におけるグリコール環状アセタールの含有量を０．１質量％以上２質量％以下するようにすれば、好ましいことが分かった。
【００９３】
以上、実施の形態および実施例を挙げて本発明を説明したが、本発明は上記実施の形態および実施例に限定されるものではなく、種々変形可能である。例えば、上記実施の形態および実施例では、電解質として電解液を高分子化合物に保持させたゲル状電解質を用いる場合について説明したが、他の電解質を用いるようにしてもよい。他の電解質としては、例えば、イオン伝導性セラミックス，イオン伝導性ガラスあるいはイオン性結晶などのイオン伝導性無機化合物とゲル状の電解質とを混合したもの、または他の無機化合物とゲル状の電解質を混合したものが挙げられる。
【００９４】
また、上記実施の形態および実施例では、電極反応物質としてリチウムを用いる電池について説明したが、ナトリウム（Ｎａ）あるいはカリウム（Ｋ）などの他のアルカリ金属、またはマグネシウム（Ｍｇ）あるいはカルシウム（Ｃａ）などのアルカリ土類金属、またはアルミニウムなどの他の軽金属、またはリチウムあるいはこれらの合金を用いる場合についても、本発明を適用することができる。
【００９５】
更に、上記実施の形態または実施例では、ラミネートフィルム型の二次電池を具体的に挙げて説明したが、本発明は円筒型，コイン型, ボタン型、あるいは角型などの他の形状を有する二次電池、または積層構造などの他の構造を有する二次電池についても同様に適用することができる。また、本発明は、二次電池に限らず、一次電池などの他の電池についても同様に適用することができる。
【図面の簡単な説明】
【００９６】
【図１】本発明の一実施の形態に係る二次電池の構成を表す分解斜視図である。
【図２】図１に示した巻回電極体のＩＩ−ＩＩ線に沿った構成を表す断面図である。
【符号の説明】
【００９７】
１１…正極リード、１２…負極リード、２０…巻回電極体、２１…正極、２１Ａ…正極集電体、２１Ｂ…正極活物質層、２２…負極、２２Ａ…負極集電体、２２Ｂ…負極活物質層、２３…セパレータ、２４…電解質、２５…保護テープ、３０…外装部材、３１…密着フィルム。
【図１】
2007087717.tif 000016
【図２】
2007087717.tif 000017